(57)【特許請求の範囲】
【請求項１】
少なくとも表面部にハニカム様の多孔構造が形成されている樹脂からなり、前記樹脂は非生体分解性樹脂と両親媒性物質とを含む組成物により構成され、
前記表面部をがん細胞又は腫瘍細胞と接触させることにより、該接触部におけるこれらの細胞の増殖を抑制するのに用いる、胆管ステント用細胞増殖抑制フィルム。
【請求項２】
前記ハニカム様の多孔構造が、孔径０．１〜１００μｍの孔から構成されてなることを特徴とする請求項１に記載の細胞増殖抑制フィルム。
【請求項３】
前記ハニカム様の多孔構造は、孔径のバラツキが変動係数３０％以下の孔から構成されてなることを特徴とする請求項１又は２に記載の細胞増殖抑制フィルム。
【請求項４】
前記非生体分解性樹脂はポリブタジエンである請求項１〜３のいずれかに記載の細胞増殖抑制フィルム。
【請求項５】
樹脂の有機溶媒溶液を基板上にキャストし、該有機溶媒を蒸散させると同時に該キャスト液表面で結露させ、該結露により生じた微小水滴を蒸発させることにより得られるフィルムまたはその延伸フィルムであることを特徴とする請求項１〜４のいずれかに記載の細胞増殖抑制フィルム。
【請求項６】
医療用具基材の表面または一部を、請求項１〜５のいずれかに記載の細胞増殖抑制フィルムで被覆してなる医療用具。
【発明の詳細な説明】
【技術分野】
【０００１】
本発明は、細胞増殖抑制フィルム、細胞増殖抑制フィルムを用いる細胞増殖抑制法および医療用具に関する。
【背景技術】
【０００２】
細胞と材料との相互作用において、細胞は材料表面の化学的な性質のみならず微細な形状によっても影響を受けることが知られている。例えば、特許文献１には、生体分解性かつ両親媒性を有する単独のポリマーまたは生体分解性ポリマーと両親媒性ポリマーとからなるポリマー混合物の疎水性有機溶媒溶液を基板上にキャストし、該有機溶媒を蒸散させると同時にキャストした有機溶媒溶液（キャスト液）表面で結露させ、該結露により生じた微小水滴を蒸発させることにより得られるハニカム構造体フィルムまたはその延伸フィルムが記載されている。そして、このポリマーフィルム上でラット胎児心臓由来心筋細胞を培養すると、細胞がよく伸展したことから、このポリマーフィルムは、細胞培養用基材として有用であるとされている。
【０００３】
また特許文献２には、前記特許文献１に記載されているフィルムと同様の方法により形成される、特定の孔径と孔径バラツキをもつハニカム様構造を有する血液濾過膜が記載されている。この濾過膜は、輸血用の全血から白血球を除去するためのものである。
【０００４】
ところで、近年、種々の病症を治療するためにステントなどの医療用具を体内に留置することが行われている。例えば、がんなどで狭窄・閉鎖した胆管や尿管を拡張するための医療用具として胆管ステントや尿管ステントが知られている。
【０００５】
これらのステントを用いる場合には、がんの進行により、一旦拡張した胆管や尿管が再狭窄・閉鎖してしまう場合がある。そこで、これを防ぐために、特許文献３には、ステントなどの医療器具の表面に被覆層を設け、この被覆層から、経時的に制がん剤などのがん細胞の増殖を抑制できる生理活性物質を放出するようにした医療器具が提案されている。
しかしながら、この医療器具においては、生理活性物質が人体に与える副作用が大きく、患者に与える負担も大きいという問題があった。
【０００６】
【特許文献１】特開２００２−３３５９４９号公報
【特許文献２】特開２００３−１４９０９６号公報
【特許文献３】特表２００１−５１２３５４号公報
【発明の開示】
【発明が解決しようとする課題】
【０００７】
本発明は、このような従来技術の実情に鑑みてなされたものであり、制がん剤等の生理活性物質を使用することなくとも細胞増殖抑制作用を示し、医療用具を構成するために好適な材料を提供することを課題とする。
【課題を解決するための手段】
【０００８】
本発明者らは、特許文献１および２に記載された方法と同様な方法により、１，２−ポリブタジエンなどの樹脂の有機溶媒溶液を基板上にキャストして、ハニカム様構造の多孔構造を有するフィルムを得た。そして、このフィルムを培地中に設置して、該フィルム上で悪性胆嚢がん細胞の培養を試みたところ、意外にも、特許文献１の心筋細胞に対する例とは反対に該がん細胞の増殖が著しく抑制されることを見出した。また、このフィルムを医療用具基材に被覆することにより、生理活性物質の副作用による患者への負担が無く、がんの進行を抑制することができる医療用具を得ることができることを見出し，本発明を完成するに至った。
【０００９】
かくして本発明の第１によれば、少なくとも表面部に多孔構造が形成されている樹脂からなる細胞増殖抑制フィルムが提供される。
本発明の細胞増殖抑制フィルムは、多孔構造が、ハニカム様構造であることが好ましい。
また、本発明の細胞増殖抑制フィルムは、多孔構造を構成する孔の平均孔径が０．１〜１００μｍであることが好ましく、多孔構造を構成する孔の孔径の変動係数が３０％以下であることが好ましい。
【００１０】
本発明の細胞増殖抑制フィルムは、樹脂の有機溶媒溶液を基板上にキャストし、該有機溶媒を蒸散させるとともに該キャスト液表面で結露を起こさせ、該結露により生じた微小水滴を蒸発させることにより得られるフィルムまたはその延伸フィルムであることが好ましい。
【００１１】
本発明の第２によれば、少なくとも表面部に多孔構造が形成されている樹脂からなるフィルムの表面部を接触させることにより、該接触部における細胞の増殖を抑制することを特徴とする細胞増殖抑制法が提供される。
本発明の細胞増殖抑制法においては、用いるフィルムの多孔構造がハニカム様構造であることが好ましい。
本発明の細胞増殖抑制法においては、用いるフィルムの多孔構造を構成する孔の平均孔径が０．１〜１００μｍであることが好ましく、多孔構造を構成する孔の孔径の変動係数が３０％以下であることが好ましい。
【００１２】
本発明の細胞増殖抑制法においては、用いるフィルムが、樹脂の有機溶媒溶液を基板上にキャストし、該有機溶媒を蒸散させるとともに該キャスト液表面で結露を起こさせ、該結露により生じた微小水滴を蒸発させることにより得られるフィルムまたはその延伸フィルムであることが好ましい。
【００１３】
本発明の第３によれば、医療用具基材の表面の全部または一部を、少なくとも表面部に多孔構造が形成されている樹脂からなるフィルムで被覆してなる医療用具が提供される。
本発明の医療用具において、医療用具基材を被覆するフィルムの多孔構造は、ハニカム様構造であることが好ましい。
また、本発明の医療用具において、医療用具基材を被覆するフィルムの多孔構造を構成する孔の平均孔径が０．１〜１００μｍであることが好ましく、多孔構造を構成する孔の孔径の変動係数が３０％以下であることが好ましい。
【００１４】
本発明の医療用具において、医療用具基材を被覆するフィルムは、樹脂の有機溶媒溶液を基板上にキャストし、該有機溶媒を蒸散させるとともに該キャスト液表面で結露を起こさせ、該結露により生じた微小水滴を蒸発させることにより得られるフィルムまたはその延伸フィルムであることが好ましい。
【発明の効果】
【００１５】
本発明によれば、生理活性物質を使用しなくとも優れた細胞増殖抑制作用を示し、医療用具を構成するために好適な細胞増殖抑制フィルムが提供される。また、このフィルムを用いた細胞増殖抑制法と、医療用具基材にこのフィルムが被覆されてなる医療用具が提供される。
【００１６】
本発明の細胞増殖抑制フィルム、細胞増殖抑制法および医療用具によれば、生理活性物質を使用しなくとも、細胞増殖抑制作用を発揮できるので、生理活性物質による副作用を回避することができる。
【発明を実施するための最良の形態】
【００１７】
以下、本発明について詳細に説明する。
１）細胞増殖抑制フィルム
本発明の細胞増殖抑制フィルムは、少なくとも表面部に多孔構造が形成されていて、樹脂からなることを特徴とし、細胞増殖抑制作用を発揮するものである。
【００１８】
ここで、細胞増殖抑制作用とは、がん細胞または腫瘍細胞が増殖するのを抑制する作用および／または細胞を死滅させる作用をいう。
具体的には、培地中に本発明の細胞増殖抑制フィルムを配置して、このフィルム上にがん細胞または腫瘍細胞の細胞株を播種して細胞の培養を行ったときに、多孔構造をもたない通常の平膜構造の樹脂フィルム上では細胞が正常に増殖するのに対し、本発明の細胞増殖抑制フィルムを用いる場合には、細胞の増殖が著しく抑制され、あるいは細胞が死滅する。
従って、本発明の細胞増殖抑制フィルムは、医療用具を構成する材料などとして有用である。
【００１９】
本発明の細胞増殖抑制フィルムは、少なくとも表面部に多孔構造を有するものであればよい。また、多孔構造を構成する孔は、貫通孔、非貫通孔のいずれであってもよい。
【００２０】
本発明の細胞増殖抑制フィルムにおいて、前記多孔構造はハニカム様構造であるのが特に好ましい。ここで、ハニカム様構造とは、孔径がほぼ一定の複数の孔が規則正しく配列してなる多孔構造をいう。一例として、ハニカム様構造を有するフィルムの光学顕微鏡写真のスケッチ図を図１に示す。
【００２１】
また本発明の細胞増殖抑制フィルムにおいては、前記多孔構造の各孔同士がフィルム内部において連通している連続性多孔構造を有するものであるのがより好ましい。
【００２２】
本発明の細胞増殖抑制フィルムにおいて、前記多孔構造を構成する孔の平均孔径は、０．１〜１００μｍであることが好ましく、０．１〜２０μｍであることがより好ましく、０．５〜１０μｍであることがさらに好ましい。
【００２３】
ここで、孔径とは、孔の開口形状に対する最大内接円の直径を指し、例えば、孔の開口形状が実質的に円形状である場合はその円の直径を指し、実質的に楕円形状である場合はその楕円の短径を指し、実質的に正方形状である場合はその正方形の辺の長さを指し、実質的に長方形状である場合はその長方形の短辺の長さを指すものである。
このような平均孔径を有する孔から多孔構造が構成されてなることにより、より優れた細胞増殖抑制作用を有するフィルムを得ることができる。
また、前記多孔構造の各孔の開口形状に特に限定はなく、円形状、楕円形状、正方形状、長方形状、六角形状などのいかなる形状であってもよい。
【００２４】
本発明の細胞増殖抑制フィルムにおいて、前記多孔構造を構成する孔の孔径の変動係数〔＝標準偏差÷平均値×１００（％）〕が３０％以下であることが好ましく、孔径の変動係数が２０％以下であることがより好ましい。
このような孔径の均一性が高い孔から多孔構造が構成されてなることにより、より優れた細胞増殖抑制作用を有するフィルムを得ることができる。
【００２５】
本発明の細胞増殖抑制フィルムの厚さは特に限定されないが、通常、０．１〜１００μｍであり、好ましくは０．５〜２０μｍである。
本発明の細胞増殖抑制フィルムを構成する樹脂は特に限定されないが、有機溶媒に溶解する高分子化合物であって、毒性の少ないものが好ましい。
【００２６】
このような樹脂としては、ポリブタジエン、ポリイソプレン、スチレン−ブタジエン共重合体、アクリロニトリル−ブタジエン−スチレン共重合体などの共役ジエン系高分子；ポリε−カプロラクトン；ポリウレタン；酢酸セルロース、セルロイド、硝酸セルロース、アセチルセルロース、セロファンなどのセルロース系高分子；ポリアミド６、ポリアミド６６、ポリアミド６１０、ポリアミド６１２、ポリアミド１２、ポリアミド４６などのポリアミド系高分子；ポリテトラフルオロエチレン、ポリトリフルオロエチレン、パーフルオロエチレン−プロピレン共重合体などのフッ素系高分子；ポリスチレン、スチレン−エチレン−プロピレン共重合体、スチレン−エチレン−ブチレン共重合体、スチレン−イソプレン共重合体、塩素化ポリエチレン−アクリロニトリル−スチレン共重合体、メタクリル酸エステル−スチレン共重合体、スチレン−アクリロニトリル共重合体、スチレン−無水マレイン酸共重合体、アクリル酸エステル−アクリロニトリル−スチレン共重合体などのスチレン系高分子；ポリエチレン、塩素化ポリエチレン、エチレン−α−オレフィン共重合体、エチレン−酢酸ビニル共重合体、エチレン−塩化ビニル共重合体、エチレン−酢酸ビニル共重合体、ポリプロピレン、オレフィン−ビニルアルコール共重合体、ポリメチルペンテンなどのオレフィン系高分子；フェノール樹脂、アミノ樹脂、尿素樹脂、メラミン樹脂、ベンゾグアナミン樹脂などのホルムアルデヒド系高分子；ポリブチレンテレフタレート、ポリエチレンテレフタレート、ポリエチレンナフタレートなどのポリエステル系高分子；エポキシ樹脂；ポリ（メタ）アクリル酸エステル、ポリ−２−ヒドロキシエチルアクリレート、メタクリル酸エステル−酢酸ビニル共重合体などの（メタ）アクリル系高分子；ノルボルネン系樹脂；シリコン樹脂；ポリ乳酸、ポリヒドロキシ酪酸、ポリグリコール酸などのヒドロキシカルボン酸の重合体；などが挙げられる。これらは１種単独で、あるいは２種以上を組み合わせて用いることができる。
【００２７】
本発明の細胞増殖抑制フィルムを構成する樹脂としては、非生体分解性樹脂と生体分解性樹脂のいずれも使用できるが、生体内において細胞増殖抑制作用を長期間持続させる観点からは、生体内で容易に分解されない非生体分解性樹脂から形成されてなるものが好ましい。なかでも、優れた細胞増殖抑制作用を有する細胞増殖抑制フィルムを得ることができることから、共役ジエン系高分子、スチレン系高分子またはポリウレタンの使用が特に好ましい。
【００２８】
また、本発明の細胞増殖抑制フィルムを構成する樹脂には、両親媒性物質を添加してもよい。
添加する両親媒性物質としては、ポリエチレングリコール／ポリプロピレングリコールブロック共重合体；アクリルアミドポリマーを主鎖骨格とし疎水性側鎖としてドデシル基と親水性側鎖としてラクトース基またはカルボキシル基を併せ持つ両親媒性樹脂；ヘパリンやデキストラン硫酸、核酸（ＤＮＡやＲＮＡ）などのアニオン性高分子と長鎖アルキルアンモニウム塩とのイオンコンプレックス；ゼラチン、コラーゲン、アルブミンなどの水溶性タンパク質を親水性基とした両親媒性樹脂；ポリ乳酸−ポリエチレングリコールブロック共重合体、ポリε−カプロラクトン−ポリエチレングリコールブロック共重合体、ポリリンゴ酸−ポリリンゴ酸アルキルエステルブロック共重合体などの両親媒性樹脂；などが挙げられる。
【００２９】
本発明の細胞増殖抑制フィルムは、生理活性物質を添加しなくとも細胞増殖抑制作用を示すので、副作用を回避する観点から、細胞増殖抑制作用を有する生理活性物質を添加しないことが好ましい。ただし、より強い細胞増殖抑制作用を得る目的で、細胞増殖抑制作用を有する生理活性物質を添加しても良い。この場合でも、従来に比し少ない添加量で、十分な細胞増殖抑制作用を得ることができるので、生理活性物質による副作用は低減される。
【００３０】
本発明の細胞増殖抑制フィルムを作製する方法は特に限定されないが、例えば、樹脂の有機溶媒溶液を基板上にキャストし、該有機溶媒を蒸散させるとともに該キャスト液表面で結露を起こさせ、該結露により生じた微小水滴を蒸発させる方法が挙げられる。
【００３１】
より具体的には、（１）樹脂の有機溶媒溶液を基板上にキャストし、高湿度空気を吹き付けることで該有機溶媒を徐々に蒸散させるとともに該キャスト液表面で結露を起こさせ、該結露により生じた微小水滴を蒸発させる方法、または、（２）樹脂の有機溶媒溶液を、相対湿度５０〜９５％の大気下で基板上にキャストし、該有機溶媒を蒸散させるとともに該キャスト液表面で結露を起こさせ、該結露により生じた微小水滴を蒸発させる方法である。これらの方法によれば、比較的容易に、所望の孔径を有し、しかも孔径の均一性が高い孔からなり、ハニカム様構造である多孔構造を有する細胞増殖抑制フィルムを得ることができる。
【００３２】
これらの方法により本発明の細胞増殖抑制フィルムを作製するにあたっては、キャスト液表面上に微小な水滴粒子を形成させる必要があることから、使用する有機溶媒は非水溶性であることが好ましい。
【００３３】
用いる有機溶媒としては、クロロホルム、塩化メチレンなどのハロゲン化炭化水素系溶媒；ｎ−ペンタン、ｎ−ヘキサン、ｎ−ヘプタンなどの飽和炭化水素系溶媒；シクロペンタン、シクロヘキサンなどの脂環式炭化水素系溶媒；ベンゼン、トルエン、キシレンなどの芳香族炭化水素系溶媒；酢酸エチル、酢酸ブチルなどのエステル系溶媒；ジエチルケトン、メチルイソブチルケトンなどのケトン系溶媒；二硫化炭素；などが挙げられる。これらの有機溶媒は１種単独で、あるいはこれらの溶媒を組み合わせた混合溶媒として使用することができる。
【００３４】
有機溶媒に溶解する樹脂の濃度は、好ましくは０．０１〜１０重量％であり、より好ましくは０．０５〜５重量％である。樹脂濃度が０．０１重量％より低いと得られるフィルムの力学的強度が不足し望ましくない。また、樹脂濃度が１０重量％以上では、所望の多孔構造が得られなくなるおそれがある。
【００３５】
上述した方法により多孔構造を有するフィルムを作製する場合は、前述の両親媒性物質を樹脂に添加することが好ましい。なかでも、水に対して溶解性が低く、有機溶媒に可溶である、下記に示す両親媒性樹脂（以下「Ｃａｐ樹脂」という。）を添加することが好ましい。
【００３６】
【化１】
0004610885.tif 000002
【００３７】
（上記式中、ｍ、ｎはそれぞれ任意の自然数を表す。）
このような両親媒性物質を添加することで、水滴の融合が抑えられ安定化するので、孔径の均一性がさらに向上した多孔構造を有するフィルムを得ることができる。両親媒性物質を添加する量は、樹脂：両親媒性物質の重量比で９９：１〜５０：５０であることが好ましい。
【００３８】
前記樹脂の有機溶媒溶液をキャストする基板としては、ガラス基板、金属基板、シリコン基板などの無機基板；ポリプロピレン、ポリエチレン、ポリエーテルケトンなどの高分子からなる有機基板；水、流動パラフィン、液状ポリエーテルなどの液状物からなる液状基板；などが挙げられる。
【００３９】
孔の孔径は、キャストする液の樹脂濃度および液量を調節してシャーレなどの支持層に供給し、雰囲気あるいは吹き付ける空気の温度および／または湿度と吹き付ける空気の流量を制御することにより、或いは溶媒の蒸発スピードおよび／または結露スピードを制御することによって、制御することができる。
【００４０】
キャスト液に吹き付ける高湿度空気は、キャスト液表面に空気中の水分を結露させることができる湿度であればよいが、相対湿度が２０〜１００％のものが好ましく、３０〜８０％のものがより好ましい。また、空気に限らず窒素、アルゴンなどの不活性なガスを用いてもよい。
【００４１】
キャスト液に吹き付ける高湿度空気の流量は、キャスト液面に空気中の水分を結露させることができ、キャストに用いた溶媒を蒸発させることができる流量であればよく、例えば、直径１０ｃｍのガラスシャーレ上でフィルムを作製する場合は、１〜５Ｌ／ｍｉｎであることが好ましい。
【００４２】
高湿度空気を吹き付ける時間は、キャストに用いた溶媒が蒸発し、フィルムが成膜されるまでであり、通常、１〜６０分である。
高湿度空気を吹き付けるときの雰囲気の温度は、キャストに用いた溶媒が蒸発することができる温度であればよいが、５〜８０℃の温度であることが望ましい。
【００４３】
本発明においては、上記のようにして作製した多孔構造を有するフィルムをそのまま用いるほか、このフィルムを延伸することにより得られる延伸フィルムを用いることもできる。
【００４４】
フィルムの延伸の方法は特に限定されず、例えば、多孔構造を有するフィルムの２以上の端を把持して、伸長方向に引っ張ることにより行うことができる。また延伸は、一軸延伸、二軸延伸または三軸延伸であってもよい。本発明において、延伸方向の伸長率は特に限定されないが、好ましくは１．１〜１０倍の範囲内である。
【００４５】
また本発明において、延伸は、後述するように、本発明の細胞増殖抑制フィルムを医療用具基材に被覆し、該医療用具基材を拡張させることによっても行うことができる。すなわち、本発明の細胞増殖抑制フィルムで被覆した医療用具基材を拡張させることにより、延伸された細胞増殖抑制フィルムが得られる。
【００４６】
２）細胞増殖抑制法
本発明の細胞増殖抑制法は、少なくとも表面部に多孔構造が形成されている樹脂からなるフィルムの表面部を接触させることにより、該接触部における細胞の増殖を抑制することを特徴とするものである。接触させるフィルムとしては、前述の細胞増殖抑制フィルムとして好ましいフィルムを用いることが好ましい。
【００４７】
３）医療用具
本発明の医療用具は、医療用具基材の表面の全部または一部を、少なくとも表面部に多孔構造が形成されている樹脂からなるフィルムで被覆してなることを特徴とする。
【００４８】
ここで、医療用具基材とは、フィルムを被覆することで医療用具として用いることができる基材であるが、単体であっても医療用具として用いることができるものであってもよい。
【００４９】
また、被覆に用いるフィルムとしては、前述の細胞増殖抑制フィルムとして好ましいフィルムを用いることが好ましい。
【００５０】
本発明の医療用具は、がん細胞又は腫瘍細胞に対し、細胞増殖抑制作用を示すフィルムが被覆されてなるので、該フィルムの接触部においてがんの進行を抑制することができる。また、この細胞増殖抑制作用は、制がん剤などの生理活性物質を必要とすることなく発揮されるので、生理活性物質による副作用を回避することができる。
【００５１】
本発明の医療用具としては、例えば、ステント、カテーテル、医療用チューブなどが挙げられるが、ステントであるのが好ましく、特にがん細胞または腫瘍細胞により狭窄または閉塞した体内管腔に留置されるステントであるのが好ましい。そのようなステントとしては、尿管ステント、胆管ステント、気道ステント、食道ステント、大腸ステントなどが挙げられる。
【００５２】
また、本発明の医療器具が、胆管、食道、十二指腸、大腸などの消化器系体内管腔に留置される消化器系ステントである場合には、被覆に用いるフィルムには、多孔構造が貫通孔からなり、その平均孔径が０．１〜２０μｍであるものを用いることが好ましい。このようなフィルムを被覆することで、細胞増殖抑制作用のみならず、消化液およびそれに含まれる消化酵素を透過させ、がん細胞（腫瘍細胞）は透過させない機能をも備えた消化器系ステントが得られる。
【００５３】
前記医療用具基材にフィルムを被覆する方法は特に限定されないが、本発明の細胞増殖抑制フィルムを作製する方法と同様に、フィルムを作製した後に、医療用具基材に被覆させることが好ましい。この場合は、作製したフィルムを医療用具基材の表面に接触させるのみで接着力が得られるが、必要に応じて、接着剤、溶媒による融着、熱による融着などの手段を用いても良い。
【００５４】
医療用具基材にフィルムを被覆する他の方法としては、医療用具基材を基板として前述の方法を適用し、医療用具基材上でフィルムを成膜する方法が挙げられる。
【実施例】
【００５５】
次に、実施例および比較例により本発明をさらに具体的に説明するが、本発明は以下の実施例に限定されるものではない。
【００５６】
（実施例１）細胞増殖抑制フィルムの作製
ポリε−カプロラクトン（粘度平均分子量：７０，０００、和光純薬社製）とＣａｐ樹脂（重量平均分子量：６２，０００、数平均分子量：２１，０００）を、１０：１の重量比でクロロホルムに溶解した溶液（樹脂濃度：０．２７重量％）６ｍｌを、直径１０ｃｍのガラスシャーレ上に一様に展開した。
次いで、２３．０℃、相対湿度４０％の雰囲気下、相対湿度７０％の高湿度空気を２Ｌ／ｍｉｎの流量で、１分間ガラスシャーレ上の液面に吹き付けることにより、膜厚１〜２μｍフィルムＡを得た。フィルムＡを光学顕微鏡（ＢＨ２、オリンパス社製）を用いて、１００倍の倍率で観察した結果、ハニカム様構造の多孔構造が形成されていることが確認された。その多孔構造を構成する孔の平均孔径は３．５μｍ、孔径の変動係数は９％であった。なお、平均孔径および孔径の変動係数は、顕微鏡視野中（１００μｍ×１００μｍ）の全ての孔の孔径を測定することにより求めたものである。
【００５７】
（実施例２、３）細胞増殖抑制フィルムの作製
実施例２では２４．０℃、実施例３では２５．０℃の雰囲気下で行ったこと以外は、実施例１と同様にしてハニカム様構造の多孔構造を有するフィルムＢおよびＣを得た。
得られたフィルムＢ、Ｃの膜厚および多孔構造を構成する孔の平均孔径、孔径の変動係数を第１表に示す。
【００５８】
（実施例４〜６）
樹脂として、ポリε−カプロラクトンに代えて、１，２−ポリブタジエン（商品名：ＲＢ８２０、ＪＳＲ社製）を使用する以外は、それぞれ実施例１、２、３と同様にして、フィルムＤ、Ｅ、Ｆを得た。
得られたフィルムＤ〜Ｆを光学顕微鏡で観察した結果、ハニカム様構造の多孔構造が形成されていることが確認された。フィルムＤ〜Ｆの膜厚および多孔構造を構成する孔の平均孔径、孔径の変動係数を第１表に示す。
【００５９】
（実施例７、８）
樹脂として、ポリε−カプロラクトンに代えて、ポリウレタン（商品名：ミラクトランＥ３８５、日本ミラクトラン社製）を使用する以外は、それぞれ実施例１、２と同様にして、フィルムＧ、Ｈを得た。
得られたフィルムＧ、Ｈを光学顕微鏡で観察した結果、ハニカム様構造の多孔構造が形成されていることが確認された。フィルムＧ、Ｈの膜厚および多孔構造を構成する孔の平均孔径、孔径の変動係数を第１表に示す。
【００６０】
（比較例１〜３）
実施例１で使用したポリε−カプロラクトン／Ｃａｐ樹脂のクロロホルム溶液、実施例４〜６で使用した１，２−ポリブタジエン／Ｃａｐ樹脂のクロロホルム溶液、および実施例７、８で使用したポリウレタン／Ｃａｐ樹脂のクロロホルム溶液を、それぞれ直径１０ｃｍのガラスシャーレ上に６ｍｌずつ展開し、２３．０℃、相対湿度４０％の雰囲気下で、高湿度空気を吹き付けることなく放置して、クロロホルムを蒸発させることにより、比較例１〜３のフィルムＩ〜Ｋをそれぞれ得た。比較例１〜３のフィルムＩ〜Ｋを光学顕微鏡で観察すると、平膜構造（多孔構造ではない）を有していた。比較例１〜３のフィルムＩ〜Ｋの厚みを第１表に示す。
【００６１】
【表１】
0004610885.tif 000003
【００６２】
（細胞増殖抑制作用評価試験）
実施例１〜８および比較例１〜３のフィルムＡ〜Ｋのそれぞれを下記の培地中に置き、それぞれのフィルム上に下記の細胞株ＡおよびＢを播種して、下記に示す培養条件で培養を行った。
【００６３】
１）使用培地
（１）培地Ａ：Ｄｕｌｂｅｃｃｏ’ｓ  ｍｏｄｉｆｉｅｄ  Ｅａｇｌｅ’ｓ培地  インビトロゲン社（Ｉｎｖｉｔｒｏｇｅｎ  Ｃｏｒｐｏｒａｔｉｏｎ）から購入したものを用いた。
（２）培地Ｂ：Ｗｉｌｌｉａｍ’ｓ  Ｅ培地
アイシーエヌ社（ＩＣＮ  Ｂｉｏｍｅｄｉｃａｌｓ  Ｉｎｃ．）から購入したものを用いた。また、Ｌ−グルタミン酸ナトリウムおよびピルビン酸も、アイシーエヌ社（ＩＣＮ  Ｂｉｏｍｅｄｉｃａｌｓ  Ｉｎｃ．）から購入したものを用いた。
【００６４】
２）ウシ胎仔血清（ＦＢＳ）は、ジェイアールエイチ社（ＪＲＨ  Ｂｉｏｓｃｉｅｎｃｅ）から購入したものを用いた。
【００６５】
３）細胞株
細胞株として、細胞株Ａ：ヒト胆嚢がん細胞株ＮＯＺ（Ｃｅｌｌ  ｎｕｍｂｅｒ：ＪＣＲＢ１０３３）、および、細胞株Ｂ：ヒト悪性胆嚢がん細胞株ＯＣＵＧ−１（Ｃｅｌｌ  ｎｕｍｂｅｒ：ＪＣＲ  Ｂ０１９１）は、それぞれヒューマンサイエンス振興財団研究資源バンクより購入したものを用いた。
【００６６】
４）培養条件
細胞株Ａ（ＮＯＺ）は、１０％ＦＢＳおよび２ｍＭＬ−グルタミン酸ナトリウムを含むＷｉｌｌｉａｍ’ｓ  Ｅ培地中で３７℃、５％ＣＯ２で培養した。
細胞株Ｂ（ＯＣＵＧ−１）は、１０％ＦＢＳおよび０．５ｍＭピルビン酸を含むＤｕｌｂｅｃｃｏ’ｓ  ｍｏｄｉｆｉｅｄ  Ｅａｇｌｅ’ｓ培地中で、３７℃、５％ＣＯ２で培養した。
１ウェルにつき約１×１０４の細胞が２４ウェルプレート（ファルコン  ３０４７）で平板培養され（一晩インキュベーション）、結果として次の日に約８０％のコンフルエンシーが得られた。
【００６７】
５）細胞増殖抑制活性の評価
培養後、所定の日数が経過した細胞は、マグネシウムを含まないＤｕｌｂｅｃｃｏ’ｓリン酸バッファー（大日本製薬）で二回洗浄した後、ライト液（血液染色用  和光純薬）で１０分間染色した。
染色した各細胞を位相差顕微鏡（視野：１００μｍ×１００μｍ）で観察した。観察した結果、細胞接着面積が視野面積の３０％未満の場合を◎、細胞接着面積が視野面積の３０％以上５０％未満の場合を○、細胞接着面積が視野面積の５０％以上の場合を×で評価した。評価結果を第２表に示す。
【００６８】
【表２】
0004610885.tif 000004
【００６９】
第２表より、本発明の細胞増殖抑制フィルムは、細胞株Ａ：ヒト胆嚢がん細胞株（ＮＯＺ）、および細胞株Ｂ：ヒト悪性胆嚢がん細胞株（ＯＣＵＧ−１）に対して、優れた細胞増殖抑制活性を有していることがわかる。また、実施例１〜３、実施例４〜６をそれぞれ比較すると、平均孔径が小さいものほど細胞増殖抑制活性が高いことも分かる。
一方、多孔構造を有していない比較例１〜３のフィルムを用いた場合には、細胞増殖抑制活性はまったく認められなかった。
【図面の簡単な説明】
【００７０】
【図１】図１は、ハニカム様構造を有する本発明の細胞増殖抑制フィルムの光学顕微鏡写真のスケッチ図である。
【図１】
0004610885.tif 000005